(57)【要約】【課題】  残留溶媒を低減し、内面反射を防止した光学素子の遮光膜及びその製造方法を提供する。【解決手段】  熱硬化性樹脂、色素材、屈折率が２．００以上２．７１以下の無機微粒子および誘電損失が０．１以上の残留溶媒を含有する遮光膜からなり、前記残留溶媒の含有量が１重量％以下である光学素子の遮光膜。熱硬化性樹脂の前駆体、色素材、屈折率が２．００以上２．７１以下の無機微粒子および誘電損失が０．１以上の溶媒を含有する遮光材料を誘電加熱した後、加熱して硬化させる工程を有する遮光膜の製造方法。【選択図】  図１
2013088621.tif 000002
【特許請求の範囲】
【請求項１】
熱硬化性樹脂、色素材、屈折率が２．００以上２．７１以下の無機微粒子および誘電損失が０．１以上の残留溶媒を含有する遮光膜からなり、前記残留溶媒の含有量が１重量％以下であることを特徴とする遮光膜。
【請求項２】
熱硬化性樹脂の前駆体、色素材、屈折率が２．００以上２．７１以下の無機微粒子および誘電損失が０．１以上の溶媒を含有する遮光材料を誘電加熱した後、加熱して硬化させる工程を有することを特徴とする遮光膜の製造方法。
【請求項３】
熱硬化性樹脂の前駆体、色素材、屈折率が２．００以上２．７１以下の無機微粒子および誘電損失が０．１以上の溶媒を含有することを特徴とする遮光材料。
【請求項４】
請求項１記載の遮光膜が非光学有効面に形成されていることを特徴とする光学素子。
【請求項５】
前記光学素子の内面反射率が０．２％以上０．３８％以下であることを特徴とする請求項４記載の光学素子。
【発明の詳細な説明】
【技術分野】
【０００１】
本発明は、遮光膜、その製造方法、遮光材料および光学素子に関する。
【背景技術】
【０００２】
カメラや望遠鏡等の光学機器に使用されるレンズやプリズム等の光学部材においては、光学部材への入射光が内面反射等を起こすことでフレアやゴーストが発生する。一般に内面反射等を低減することを目的として、光学部材の側面に黒色の反射防止塗料を塗布して、反射防止塗布膜を形成することが知られている。
【０００３】
例えば、特許文献１では、溶媒としてトルエンと２−メトキシエタノールの混合溶媒、バインダーとして屈折率が１．６７以上のエポキシ樹脂、色素材としてカーボンブラックやグラファイト等の黒色顔料が含まれている反射防止塗布膜を用いて、内面反射を低減する手法が提案されている。この際の黒色の反射防止塗料の乾燥条件としては、恒温乾燥器で加熱温度は１２０℃で１時間である。
【先行技術文献】
【特許文献】
【０００４】
【特許文献１】特開平２００９−２８２４８８号公報
【発明の概要】
【発明が解決しようとする課題】
【０００５】
しかしながら、上記特許文献１にて提案されている乾燥方法では、乾燥後の（１２０℃、１時間）塗布膜中にトルエン（沸点／１１０℃）や２−メトキシエタノール（沸点／１２５℃）の残留溶媒が３．０重量％以上含まれている。一般に有機溶媒の屈折率は低く、１．４０から１．５０である。ここで、トルエンや２−メトキシエタノールの屈折率は１．４９および１．４２であり、残留溶媒が多いほど、遮光膜の屈折率は低下するといった課題があった。
【０００６】
本発明の目的は、上記課題を考慮してなされたものであり、残留溶媒を低減し、内面反射を防止した遮光膜、その製造方法および前記遮光膜を用いた光学素子を提供するものである。
【０００７】
また、本発明は、残留溶媒を低減し、内面反射を防止した遮光膜を作製するための遮光材料を提供するものである。
【課題を解決するための手段】
【０００８】
上記の課題を解決する遮光膜は、熱硬化性樹脂、色素材、屈折率が２．００以上２．７１以下の無機微粒子および誘電損失が０．１以上の残留溶媒を含有する遮光膜からなり、前記残留溶媒の含有量が１重量％以下であることを特徴とする。
【０００９】
上記の課題を解決する遮光膜の製造方法は、熱硬化性樹脂の前駆体、色素材、屈折率が２．００以上２．７１以下の無機微粒子および誘電損失が０．１以上の溶媒を含有する遮光材料を誘電加熱した後、加熱して硬化させる工程を有することを特徴とする。
【００１０】
上記の課題を解決する遮光材料は、熱硬化性樹脂の前駆体、色素材、屈折率が２．００以上２．７１以下の無機微粒子および誘電損失が０．１以上の溶媒を含有することを特徴とする。
【００１１】
上記の課題を解決する光学素子は、上記の遮光膜が非光学有効面に形成されていることを特徴とする光学素子である。
【発明の効果】
【００１２】
本発明によれば、残留溶媒を低減し、内面反射を防止した遮光膜、その製造方法および前記遮光膜を用いた光学素子を提供することができる。
【００１３】
また、本発明によれば、残留溶媒を低減し、内面反射を防止した遮光膜を作製するための遮光材料を提供することができる。
【図面の簡単な説明】
【００１４】
【図１】本発明の遮光膜の一実施態様を示す概略図である。
【図２】本発明の遮光膜の製造方法の一実施態様を示す説明図である。
【図３】遮光膜の評価用サンプルを示す概略図である。
【図４】内面反射率の測定装置を示す模式図である。
【発明を実施するための形態】
【００１５】
本発明に係る遮光膜は、熱硬化性樹脂、色素材、屈折率が２．００以上２．７１以下の無機微粒子および誘電損失が０．１以上の残留溶媒を含有する遮光膜からなり、前記残留溶媒の含有量が１重量％以下であることを特徴とする。
【００１６】
以下、適宜図面を参照しながら本発明の遮光膜の実施形態について詳細に説明する。
【００１７】
図１は、本発明の遮光膜の一実施態様を示す概略図である。図１に示すように、本発明の遮光膜１は、例えば光学素子用の光学レンズ２の縁にある平らな面からなるコバ面２ａに形成される。本発明の遮光膜１をコバ面２ａに形成することにより、光学レンズ２における内面反射の発生を防止することができる。
【００１８】
本発明に係る遮光膜の製造方法は、熱硬化性樹脂の前駆体、色素材、屈折率が２．００以上２．７１以下の無機微粒子および誘電損失が０．１以上の溶媒を含有する遮光材料を誘電加熱した後、加熱して硬化させる工程を有することを特徴とする。
【００１９】
本発明の遮光膜の製造方法は、誘電損失が０．１以上の高い溶媒を含む遮光材料で塗布膜を形成し、誘電加熱により選択的に前記塗布膜の誘電損失が高い溶媒を加熱することにより、残留溶媒の含有量が１重量％以下の少ないで遮光膜を得ることができる。
【００２０】
図２は、本発明の遮光膜の製造方法の一実施態様を示す説明図である。図２に示すように、本発明の遮光膜の製造方法は、光学レンズ２の縁にある平らな面からなるコバ面２ａに、熱硬化性樹脂の前駆体、色素材、屈折率が２．００以上２．７１以下の無機微粒子および誘電損失が０．１以上の溶媒を含有する遮光材料を塗布して塗布膜を形成する。次いで、前記塗布膜を誘電加熱した後、加熱して硬化させる。塗布膜にマイクロ波４（２．４５ＧＨｚ、１００Ｗ、５分）を照射して誘電加熱すると、塗布膜中の誘電損失の大きな溶媒３は誘電加熱により選択的に加熱される。溶媒３の温度が沸点以上に加熱されることから、塗布膜に含まれる溶媒は蒸発し、塗布膜中の溶媒は減少し、残留溶媒の含有量が１重量％以下の残留溶媒の少ない遮光膜１を得ることができる。その結果、遮光膜１の屈折率が高くなり、光学レンズ２の内面反射率は低減する。以上の様に、本発明の製造方法は、残留溶媒の少ない、屈折率の高い遮光膜を得ることができる。
【００２１】
次に、本発明の遮光膜の構成部材について説明する。
本発明の遮光膜に含有される熱硬化性樹脂は、塗布膜のマトリックスとなる部材であり、また光学部材の塗工面（例えば、図１中のコバ２ａ）と無機微粒子とのバインダーとなる樹脂でもある。具体的にはエポキシ樹脂、アクリル樹脂、フェノール樹脂、ユリア樹脂、メラミン樹脂、不飽和ポリエステル樹脂、ポリウレタン樹脂から選ばれる樹脂である。これらの樹脂は、一種類を単独で使用してもよいし、二種類以上を混合して使用してもよい。
【００２２】
本発明の遮光膜に含有される熱硬化性樹脂の含有量は、４５重量％以上５０重量％以下、好ましくは４６重量％以上４８重量％以下が望ましい。
【００２３】
本発明の遮光膜に含有される色素材としては、有機染料が用いられる。有機染料としては、波長４００ｎｍから７００ｎｍの可視光を吸収し、溶媒に溶解可能な材料であればよく、また染料に区分されない有機物も含む。波長４００ｎｍから７００ｎｍにおける最大吸収率と最小吸収率の比を０．７以上にするために、染料は１種類であっても良いし、黒色、赤色、黄色、青色など数種類の染料を混合して吸収波長を調整しても構わない。
【００２４】
染料の種類としては、色の種類が豊富なアゾ染料が好ましいが、アントラキノ染料、フタロシアニン染料、スチルベンゼン染料、ピラゾロン染料、チアゾール染料、カルボニウム染料、アジン染料であってもよい。また、クロムなどの金属を含む染料は、耐光性、耐水性、耐熱性などの堅牢性が増すので好ましい。
【００２５】
本発明の遮光膜に含有される色素材の含有量は、３８重量％以上４２重量％以下、好ましくは３９重量％以上４１重量％以下が望ましい。
【００２６】
本発明の遮光膜に含有される無機微粒子は、屈折率が２．００以上２．７１以下、好ましくは２．２０以上２．７１以下の無機微粒子が用いられる。屈折率が２．００以上２．７１以下であると遮光膜の屈折率が向上する。
【００２７】
本発明の遮光膜に含有される無機微粒子としては、例えば酸化チタン（ＴｉＯ２、屈折率：２．７１、比重：４．２から４．３）、酸化ジルコニウム（ＺｒＯ２、屈折率：２．１０、比重：５．５）、酸化セリウム（ＣｅＯ２、屈折率：２．２０、比重：７．１）、酸化錫（ＳｎＯ２、屈折率：２．００、比重：７．０）等を用いることができる。
【００２８】
本発明の遮光膜に含有される無機微粒子の含有量は、１０．０重量％以上１３．０重量％以下、好ましくは８．０重量％以上１０．０重量％以下が望ましい。
【００２９】
本発明の遮光膜は、主要構成部材である熱硬化性樹脂の前駆体、色素材、屈折率が２．０以上２．７１以下の無機微粒子を、誘電損失（ε’’）が０．１以上の溶媒で混合してなる組成物からなる遮光材料を用いることにより形成される。
【００３０】
ここで、誘電損失が０．１以上の溶媒を用いる理由は、熱硬化性樹脂の誘電損失が０．１以上であるため、それ以下の誘電損失の溶媒では樹脂自体が誘電加熱により加熱され、溶媒が塗布膜中に多く残留するためである。
【００３１】
なお、誘電損失（ε’’）が０．１以上、好ましくは０．１以上４９．９５以下の溶媒を用いるのが望ましい。誘電損失が４９．９５以下である理由は溶媒としてそれ以上のものが存在しないためである。
【００３２】
次に、上記遮光材料を調製する際に用いられる溶媒としては、トルエン（ε’’＝０．１０）、酢酸ブチル（ε’’＝０．１４）、酢酸エチル（ε’’＝０．１８）、メチルイソブチルケトン（ＭＩＢＫ）（ε’’＝０．６５）、アセトン（ε’’＝１．１２）、メチルエチルケトン（ＭＥＫ）（ε’’＝１．４６）、１−ブタノール（ε’’＝９．７５）、イソプロピルアルコール（ＩＰＡ）（ε’’＝１４．６２）、メタノール（ε’’＝２１．４８）、エタノール（ε’’＝２２．８７）、エチレングリコール（ε’’＝４９．９５）、プロピレングリコールモノメチルエーテル（ＰＧＭＥ）（ε’’＝３９．５）、プロプレングリコールモノメチルエーテルアセテ−ト（ＰＧＭＥＡ）（ε’’＝３７．５）、及び上記２種以上の混合溶媒が挙げられる。
【００３３】
上記誘電損失が０．１以上の溶媒を含む遮光材料からなる塗料をレンズコバ２ａに塗布して塗布膜を形成し、一例として電子レンジと同じ周波数である２．４５ＧＨｚの誘電加熱装置の中に入れる。周波数２．４５ＧＨｚのマイクロ波により、塗布膜中の誘電損失の高い溶媒が選択的に摩擦熱により加熱され、塗布膜の温度は上昇する。塗布膜中の溶媒が沸点以上に加熱され、溶媒は蒸発し、塗布膜中に残留する残留溶媒は減少する。その結果、屈折率の低い残留溶媒が減少し、塗布膜自体の屈折率は向上した遮光膜を得ることができる。
【００３４】
本発明の誘電加熱により形成された遮光膜に含有される残留溶媒の含有量は１重量％以下、好ましくは０．４５重量％以上０．８５重量％以下が望ましい。残留溶媒の含有量が１重量％を超えると屈折率が残留溶媒の影響を受け、内面反射率が０．４％を超えるため好ましくない。残留溶媒の測定は熱分析（ＴＧＡ）方式により測定される。
【００３５】
次に、本発明の遮光膜の製造方法の一実施態様について説明する。
本発明に係る遮光膜の製造方法は、熱硬化性樹脂の前駆体、色素材、屈折率が２．０以上２．７１以下の無機微粒子および誘電損失が０．１以上の溶媒を含有する遮光材料を誘電加熱した後、加熱して硬化させる工程を有することを特徴とする。
【００３６】
（１）遮光材料の調製方法
本発明の遮光膜は、熱硬化性樹脂の前駆体、色素材、屈折率が２．０以上２．７１以下の無機微粒子および誘電損失が０．１以上の溶媒を含有する遮光材料を用いて形成される。溶媒は誘電損失が０．１以上４９．９５以下のものを用いるのが好ましい。
【００３７】
熱硬化性樹脂の前駆体には、前述の遮光膜に用いられる熱硬化性樹脂の単量体又はオリゴマーが用いられる。色素材、無機微粒子および溶媒は、前述の遮光膜に用いられるものと同様のものが用いられる。
【００３８】
遮光材料に含有される熱硬化性樹脂の前駆体の含有量は、３５重量％以上４０重量％以下、好ましくは３６重量％以上３８重量％以下が望ましい。
遮光材料に含有される色素材の含有量は、３０重量％以上３５重量％以下、好ましくは３１重量％以上３３重量％以下が望ましい。
遮光材料に含有される無機微粒子の含有量は、７．０重量％以上１１．０重量％以下、好ましくは８．０重量％以上１０．０重量％以下が望ましい。
遮光材料に含有される溶媒の含有量は、１８．０重量％以上２４．０重量％以下、好ましくは２０．０重量％以上２２．０重量％以下が望ましい。
【００３９】
本発明の遮光膜の作製に用いられる遮光材料の調製方法の一例を示す。まず、熱硬化性樹脂の前駆体としてエポキシ樹脂モノマー（ビスフェノールＡ型エポキシ樹脂）（製品名：ｊＥＲ８２８／三菱化学製）、及び弾性エポキシ樹脂モノマー（変性エポキシ樹脂）（ＥＸＡ−４８５０−１５０／ＤＩＣ製）を各々６．１ｇ、２４．５ｇ、色素材として染料（製品名：ＶＡＬＩＦＡＳＴ／オリエント化学製）を２６．３ｇ、無機微粒子としてＴｉＯ２が２５％含有したチタニアスラリー（製品名：ＮＤ１３９／テイカ製）２９．４ｇ、溶媒としてプロピレングリコールモノメチルエーテル（ＰＧＭＥ）を１０ｇ秤量する。
これら秤量した原料を遊星回転方式の混合・分散装置（商品名：泡とり練太郎／シンキー製）の２５０ｍｌ専用容器中で分散させる。混合及び分散時間は２０分間である。
【００４０】
（２）塗布膜の形成方法
調製した遮光材料を光学素子（プリズム）の表面に塗布して塗布膜を形成する。図３は、遮光膜の評価用サンプルを示す概略図である。図３のサンプル（内面反射測定用サンプル７）は、遮光材料の染み出す連続気孔が形成されたウレタン製スポンジ（商品名：フソラス、富士ケミカル製）に遮光材料を含浸させ、図３中のプリズム６等の光学素子の表面に倣って５０ｍｍ／秒の速さで移動させながら遮光材料を塗布して塗布膜を形成する。
【００４１】
（３）遮光膜の形成方法
遮光材料の塗布膜を誘電加熱した後、加熱して硬化させる工程を行う。不図示の誘電加熱装置（周波数：２．４５ＧＨｚ）を用いて、出力１００Ｗで５分間塗布膜の乾燥（硬化）を行い、その後に恒温槽を用いて８０℃で１２０分間塗布膜の焼成を行うことで、遮光膜の評価用サンプル（内面反射測定用サンプル）を得た。この遮光膜の膜厚は１０μｍであった。得られた遮光膜について膜の特性を測定・評価した。
【００４２】
本発明の光学素子は、遮光膜が非光学有効面に形成されていることを特徴とする。本発明の遮光膜を用いた光学素子の具体例としては、一眼レフカメラ用望遠レンズやデジタルカメラ用レンズが挙げられる。
【００４３】
本発明の光学素子は、上記の光学部材のフレアやゴーストの発生原因となる迷光を吸収するための遮光膜を用いているので、光学性能が良好である。本発明の遮光膜を有する光学素子は、内面反射率が０．２％以上０．３８％以下であることが好ましい。
【００４４】
レンズ等の光学素子において、内面反射は、当該光学素子の界面（遮光膜が設けられている場合は、当該光学素子と遮光膜との界面）における屈折率差によって発生する。このため光学素子の表面に遮光膜が設けられている場合は、当該光学素子と遮光膜との屈折率差を小さくする必要がある。例えば、エポキシ樹脂の屈折率は１．５５から１．６１であり、光学素子（例えば、レンズ）の屈折率が１．８５である場合は、エポキシ樹脂に屈折率の高い材料を混合させることで遮光膜の屈折率を１．８０程度までに高くする必要がある。このようにして遮光膜の屈折率を光学素子の屈折率に近づけることにより、遮光膜とレンズとの界面において内面反射が起こりにくくなる。
【００４５】
次に、遮光膜の光学性能の評価方法について説明する。
ＡＳＰ分光計（ＡＳＰ−３２／自動光学測定装置；分光計器）を用いて内面反射率の測定を行う。図４は、内面反射率の測定装置（ＡＳＰ−３２）を示す模式図である。図４の測定装置は、測定サンプルとして反射面に遮光膜１を形成した三角プリズム（プリズム６）が用いられている。尚、プリズム６の寸法は、直角を挟む１辺の長さは３０ｍｍであり厚みは１０ｍｍである。またプリズム６の材質は、Ｓ−ＬａＨ５３（ｎｄ＝１．８０５）である。
【００４６】
図４の測定装置は、ＡＳＰ分光計を用いた測定装置である。ＡＳＰ分光計は、サンプルと検出器の角度を任意に移動可能であるので、入射角毎の内面反射率を測定できる。例えば、図４（ａ）は、プリズム６に対する入射角ｂが９０°の場合の内面反射率を測定することができる。また、図４（ｂ）は、プリズム６に対する入射角ｂが４５°の場合の内面反射率を測定することができる。さらに、図４（ｃ）は、プリズム６に対する入射角ｂが３０°の場合の内面反射率を測定することができる。
【００４７】
以下、図４（ａ）に基づいてさらに説明する。ＡＳＰ分光計より出た光はプリズム６に対して、入射角ｂ＝９０°で入射する。このとき、空気の屈折率とプリズム６の屈折率との差により、光の屈折が起こる。ここで下記式［１］より、入射角ｄに対する屈折後の角度ｅを算出した。また算出したｅより入射角ｃを算出した。
ｎ＝ｓｉｎｄ／ｓｉｎｅ        式［１］
（ｎ：三角プリズム（プリズム６）の屈折率）
【００４８】
上述した方法でｃを算出した場合、図４（ａ）の系においては、屈折後の入射角ｃは６８．１３°である。図４（ｂ）の系においては、屈折後の入射角ｃは４５°（＝ｂ）である。図４（ｃ）の系においては、屈折後の入射角ｃは３６．７３°である。
【００４９】
続いて、プリズム５内で屈折した光は、プリズム６の底面に当たり、反射してプリズム６の外に出る。ここで外に出た光（反射光）の強度を検出器で検出した。このとき検出する光の波長領域を波長４００ｎｍ乃至７００ｎｍの可視光領域とした。
【００５０】
尚、内面反射率の測定に先立ってバックグラウンドの測定を行った。このバックグラウンド測定の際には、底面、入射面、反射面の３面が鏡面であって底面には何も塗布しないプリズムをサンプルとした。
【００５１】
以上の方法で図４（ａ）の入射角６８．１３°において内面反射率を測定した結果を表３に示す。尚、表中の内面反射率は、波長４００ｎｍ乃至７００ｎｍの波長領域（可視光領域）の内面反射率を１ｎｍ間隔で測定し、その測定結果の平均値を示す。
【実施例】
【００５２】
以下、実施例により遮光材料および遮光膜の製造方法の具体例について説明する。
【００５３】
（実施例１）
光学素子用遮光材料の調製方法の実施例を説明する。
【００５４】
まず、表１に示すように、熱硬化性樹脂の前駆体としてエポキシ樹脂モノマー（ビスフェノールＡ型エポキシ樹脂）（製品名：ｊＥＲ８２８／三菱化学製）６．１ｇ、及び弾性エポキシ樹脂モノマー（変性エポキシ樹脂）（ＥＸＡ−４８５０−１５０／ＤＩＣ製）２４．５ｇと、色素材として染料（製品名：ＶＡＬＩＦＡＳＴ／オリエント化学製）を２６．３ｇ、無機微粒子としてＴｉＯ２を２５ｗｔ％含有したチタニアスラリー（製品名：ＮＤ１３９／テイカ製、分散溶媒プロピレングリコールモノメチルエーテル（ＰＧＭＥ））２９．４ｇ、溶媒としてプロピレングリコールモノメチルエーテル（ＰＧＭＥ）（ε’’＝３９．５）１０ｇを秤量する。これらの原料を遊星回転方式の混合・分散装置（商品名：泡とり練太郎／シンキー製）の２５０ｍｌ専用容器中で分散させる。混合及び分散時間は２０分間である。
【００５５】
混合・分散により得られた遮光材料を、図３に示す様に、三角プリズム６の底面に塗布して塗布膜を形成し、誘電加熱装置（周波数：２．４５ＧＨｚ）を用いて、出力１００Ｗで３００秒塗布膜の乾燥を行った。その後、恒温槽を用いて８０℃で１２０分間塗布膜の焼成を行うことで、遮光膜の評価用サンプル（内面反射測定用サンプル）を得た。この遮光膜の膜厚は４．０μｍであった。
【００５６】
ＡＳＰ分光光度計により、遮光膜の反射率を測定した結果、表２に示すように、内面反射率は波長４００から７００ｎｍの平均値で０．２５％であり、良好な値を示した。また、遮光膜の残留溶媒を熱分析（ＴＧＡ）方式により測定した結果、０．６５重量％であった。
【００５７】
（実施例２）
遮光材料の溶媒として誘電損失が０．１のトルエンを用いた以外は、実施例１と同様に遮光材料を調製した。
【００５８】
得られた遮光材料を、実施例１と同様に三角プリズムの平滑面に塗布し、硬化させ、遮光膜を得た。遮光膜の膜厚は、４．０μｍであった。
ＡＳＰ分光光度計により、遮光膜の反射率を測定した結果、表２に示すように、内面反射率は波長４００から７００ｎｍの平均値で０．３５％であった。
【００５９】
（実施例３）
遮光材料の溶媒として誘電損失が４９．９５のエチレングリコールを用いた以外は、実施例１と同様に遮光材料を調製した。
【００６０】
得られた遮光材料を、実施例１と同様に三角プリズムの平滑面に塗布し、硬化させ、遮光膜を得た。遮光膜の膜厚は、４．０μｍであった。
ＡＳＰ分光光度計により、遮光膜の反射率を測定した結果、表２に示すように、内面反射率は波長４００から７００ｎｍの平均値で０．２０％であった。
【００６１】
（実施例４）
無機微粒子として屈折率が２．１０の酸化ジルコニウムのスラリー（製品名：ＴＥＣＮＡＰＯＷ／ＴＥＣＮＡＮ製、分散溶媒プロピレングリコールモノメチルエーテル（ＰＧＭＥ）、固形分２５ｗｔ％）を用いた場合以外は、実施例１と同様に遮光材料を調製した。
【００６２】
得られた遮光材料を、実施例１と同様に三角プリズムの平滑面に塗布し、硬化させ、遮光膜を得た。遮光膜の膜厚は４．０μｍであった。
【００６３】
ＡＳＰ分光光度計により、遮光膜の反射率を測定した結果、表２に示すように、内面反射率は波長４００から７００ｎｍの平均値で０．３８％であった。
【００６４】
（実施例５）
溶媒としてプロピレングリコールモノメチルエーテル（ＰＧＭＥ）（ε’’＝３９．５）の添加量を１ｇに減量した以外は、実施例１と同様に遮光材料を調製した。
【００６５】
得られた遮光材料を、実施例１と同様に三角プリズムの平滑面に塗布し、硬化させ、遮光膜を得た。遮光膜の膜厚は４．０μｍであった。
ＡＳＰ分光光度計により、遮光膜の反射率を測定した結果、表２に示すように、内面反射率は波長４００から７００ｎｍの平均値で０．２３％であった。
【００６６】
（実施例６）
溶媒としてプロピレングリコールモノメチルエーテル（ＰＧＭＥ）（ε’’＝３９．５）の添加量を２０ｇに増量した以外は、実施例１と同様に遮光材料を調製した。
【００６７】
得られた遮光材料を、実施例１と同様に三角プリズムの平滑面に塗布し、硬化させ、遮光膜を得た。遮光膜の膜厚は４．０μｍであった。
【００６８】
ＡＳＰ分光光度計により、遮光膜の反射率を測定した結果、表２に示すように、内面反射率は波長４００から７００ｎｍの平均値で０．２８％であった。
【００６９】
（比較例１）
遮光材料の溶媒として誘電損失が０．０５のキシレンを用いた以外は、実施例１と同様に遮光材料を調製した。
【００７０】
得られた遮光材料を、実施例１と同様に三角プリズムの平滑面に塗布し、硬化させ、遮光膜を得た。遮光膜の膜厚は、４．０μｍであった。
ＡＳＰ分光光度計により、遮光膜の反射率を測定した結果、表２に示すように、内面反射率は波長４００から７００ｎｍの平均値で０．６５％であった。
【００７１】
下記の表１から２に、実施例および比較例の結果をまとめて示す。
【００７２】
【表１】
2013088621.tif 000003
【００７３】
【表２】
2013088621.tif 000004
（注）
○：内面反射率＜０．４０％で外観変化無しである場合を示す。
×：内面反射率＞０．４０％で外観変化有りである場合を示す。
【産業上の利用可能性】
【００７４】
本発明の遮光膜は、内面反射防止を兼ね備えているので、一眼レフカメラ用望遠レンズやデジタルカメラ用レンズの光学素子に利用することができる。
【符号の説明】
【００７５】
１  遮光膜
２  光学レンズ
２ａ  コバ面
３  残留溶媒
４  マイクロ波
６  三角プリズム、
７  内面反射測定用サンプル
【図１】
2013088621.tif 000005
【図２】
2013088621.tif 000006
【図３】
2013088621.tif 000007
【図４】
2013088621.tif 000008